(57)【要約】      （修正有）【課題】新規な骨格の機能材料とその有機エレクトロルミネッセンス素子への応用。【解決手段】下記一般式(１)で表される化合物。一般式（１）2007277221.tif 000027 [式中、Ｒは、互いに独立に、水素原子、アルキル基、フェニル基などである。］【選択図】なし【特許請求の範囲】
【請求項１】
下記一般式(１)で表される化合物。
一般式（１）
【化１】
2007277221.tif 000025
[式中、Ｒ1は水素原子、置換基を有してもよいアルキル基、または置換基を有してもよいアシル基を表す。
Ｒ2、Ｒ3、Ｒ5、Ｒ6、Ｒ7、Ｒ8、Ｒ9、Ｒ10は、互いに独立に、水素原子、置換基を有してもよいアルキル基、フェニル基、ハロゲン原子、シアノ基、置換基を有してもよいアルキルオキシ基、または−ＮＲ12Ｒ13である。ただし、Ｒ12とＲ13は、互いに独立に、水素原子、または置換基を有してもよいアルキル基であり、互いに結合して環を形成してもよい。
Ｒ4は、水素原子、置換基を有してもよいアルキル基、置換基を有してもよいアシル基、または−Ｓ（Ｏ）ｎＲ14を表す。ただし、ｎは０から３であり、Ｒ14は、水素原子、置換基を有してもよいアルキル基、置換基を有してもよいアリール基、ハロゲン原子、または−ＮＲ16Ｒ17である。Ｒ16とＲ17は、互いに独立に、水素原子、または置換基を有してもよいアルキル基であり、互いに結合して環を形成してもよい。
Ｒ11は、水素原子、ハロゲン原子、ニトロ基、シアノ基、水酸基、置換基を有してもよいアルキルオキシ基、置換基を有してもよいアリールオキシ基、−Ｓ（Ｏ）ｍＲ18、−ＮＲ19Ｒ20、または−Ｎ2+（カウンターアニオンとしてハロゲンイオン、ＢＦ4-、ＰＦ6-、ＨＳＯ4-を有するか、または一般式（１）で表される化合物２分子に対し１つのＳＯ42-を有する）である。ただし、ｍは０から３であり、Ｒ18は、水素原子、置換基を有してもよいアルキル基、置換基を有してもよいアリール基、またはハロゲン原子である。さらに、Ｒ19とＲ20は、互いに独立に、水素原子、または置換基を有してもよいアルキル基であり、互いに結合して環を形成してもよい。]
【請求項２】
下記一般式(２)で表される化合物。
一般式（２）
【化２】
2007277221.tif 000026
[式中、Ｒ1は水素原子、アルキル基、またはアシル基を表す。
Ｒ2、Ｒ3、Ｒ5、Ｒ6、Ｒ7、Ｒ8、Ｒ9、Ｒ10は、互いに独立に、水素原子、アルキル基、フェニル基、ハロゲン原子、シアノ基、アルキルオキシ基、または−ＮＲ12Ｒ13である。ただし、Ｒ12とＲ13は、互いに独立に、水素原子、またはアルキル基であり、互いに結合して環を形成してもよい。
Ｒ4は、水素原子、アルキル基、アシル基、または−Ｓ（Ｏ）ｎＲ14を表す。ただし、ｎは０から３であり、Ｒ14は、水素原子、アルキル基、アリール基、ハロゲン原子、または−ＮＲ16Ｒ17である。Ｒ16とＲ17は、互いに独立に、水素原子、または置換基を有してもよいアルキル基であり、互いに結合して環を形成してもよい。
Ｒ11は、水素原子、ハロゲン原子、ニトロ基、シアノ基、水酸基、アルキルオキシ基、アリールオキシ基、−Ｓ（Ｏ）ｍＲ18、−ＮＲ19Ｒ20、または−Ｎ2+（カウンターアニオンとしてハロゲンイオンを有する）である。ただし、ｍは０から３であり、Ｒ18は、水素原子、アルキル基、アリール基、またはハロゲン原子である。さらに、Ｒ19とＲ20は、互いに独立に、水素原子、またはアルキル基であり、互いに結合して環を形成してもよい。]
【請求項３】
Ｒ1が、水素原子である請求項１または２記載の化合物。
【請求項４】
Ｒ4が、−ＳＯ2Ｒ21である請求項１または２記載の化合物。
[ただし、Ｒ21はハロゲン原子または−ＮＲ22Ｒ23である。Ｒ22とＲ23は、互いに独立に水素原子、炭素数が１から１２のアルキル基であり、その炭素原子は１、２または３つの窒素原子または酸素原子に置換されていてもいい。]
【請求項５】
Ｒ11が、−ＮＲ24Ｒ25である請求項１または２記載の化合物。
[ただし、Ｒ24とＲ25は互いに独立に水素原子または炭素数が１から１２のアルキル基である。]
【請求項６】
Ｒ1が、水素原子であり、Ｒ4が、−ＳＯ2Ｒ21であり、Ｒ11が、−ＮＲ24Ｒ25である請求項１または２記載の化合物。
【請求項７】
Ｒ2、Ｒ3、Ｒ5、Ｒ6、Ｒ7、Ｒ8、Ｒ9、Ｒ10が、水素原子である請求項１または２記載の化合物。
【請求項８】
ジケトピロロピロールとクロロスルホン酸とを反応させてなる請求項１〜７いずれか記載の化合物の製造法。
【発明の詳細な説明】
【技術分野】
【０００１】
本発明は、新規な骨格を有する機能性有機色素の提供と、それを用いたエレクトロルミネッセンス素子用材料およびエレクトロルミネッセンス素子の提供に関する。
【背景技術】
【０００２】
機能性有機色素を用いて、電子写真用色素、インクジェット用色素、光増感用色素、レーザー記録用色素などの情報記録材料、液晶表示用色素、エレクトロルミネッセンス用色素、エレクトロクロミック用色素、フォトクロミック用色素、フォトクロミック用色素などの情報表示用色素材料、有機太陽電池用色素、色素レーザー用色素、有機非線形材料用色素などのエネルギー変換用色素材料等の開発がさまざまな分野で行われている。その様な状況下、新規骨格の色素の開発は、さまざまな用途への展開が期待されるため、大きな期待を秘めている。
【０００３】
その中でもとくに、陰極から注入された電子と陽極から注入された正孔とがこれら両極に挟まれた有機蛍光体内で再結合する際に発光するという有機エレクトロルミネッセンス（ＥＬ）素子は、固体発光型の表示素子としての用途が有望視され、近年活発に研究開発が行われている。
【０００４】
この研究は、イーストマン・コダック社のＣ．Ｗ．Ｔａｎｇ氏らによりＡｐｐｌ．Ｐｈｙｓ．Ｌｅｔｔ．，第５１巻，９１３頁，１９８７年発行に報告された有機薄膜を積層したＥＬ素子に端を発しており、この報告では、金属キレート錯体を発光層、アミン系化合物を正孔注入層に使用することで、６〜１０Ｖの直流電圧での輝度が数１０００（ｃｄ／ｍ２）、最大発光効率が１．５（ｌｍ／Ｗ）の緑色発光を得ている。現在、様々な研究機関で開発が進められている有機ＥＬ素子は、基本的にこのイーストマン・コダック社の構成を踏襲しているといえる。
【０００５】
有機ＥＬ素子の中でも、特に赤色発光を示す有機ＥＬ素子は、その有用性から様々な材料を用いた素子の研究が進められてきたが、ホスト材料の中に微量のドーパントを共蒸着などの方法によって混入させて発光層を形成し、ドーパントからの発光を得るという方法が有効な方法として検討されている。そのような例として、Ｃ．Ｈ．Ｃｈｅｎら著，Ｍａｃｒｏｍｏｌ．Ｓｙｍｐ．，第１２５号，３４〜３６頁および４９〜５８頁，１９９７年発行に記載されている方法では、トリス（８−ヒドロキシキノリナート）アルミニウムをホスト材料に、ＤＣＭ、ＤＣＪ、ＤＣＪＴ、ＤＣＪＴＢといった４Ｈ−ピラン誘導体をドーパントに用いて橙色から赤色の発光が得られる有機ＥＬ素子を報告している。
【０００６】
また、赤色顔料として知られる1,4-ジケトピロロ（3,4-c）ピロール構造を有する化合物を用いた有機ＥＬ素子については、例えば、特開平２−２９６８９１号公報、特開平５−３２０６３３号公報、特開２００１−１３９９４０号公報、ＷＯ０３／０４８２６８号パンフレット、特開２００３−１５５２８６号公報が知られている。
【０００７】
近年では、ＥＬ素子用材料の開発は、さまざまな研究機関をはじめ多くの企業も開発を進めている。それゆえ、数多くの発明が知られているが、近年では新規な骨格に関するものは数少なくなっている。今後の産業の発展のためにも、新規な骨格の創出は非常に大きな役割を担っているといえる。
【０００８】
【非特許文献１】Ａｐｐｌ．Ｐｈｙｓ．Ｌｅｔｔ．，第５１巻，９１３頁，１９８７年
【非特許文献２】Ｍａｃｒｏｍｏｌ．Ｓｙｍｐ．，第１２５号，３４〜３６頁および４９〜５８頁，１９９７年
【特許文献１】特開平２−２９６８９１号公報
【特許文献２】特開平５−３２０６３３号公報
【特許文献３】特開２００１−１３９９４０号公報
【特許文献４】ＷＯ０３／０４８２６８号パンフレット
【特許文献５】特開２００３−１５５２８６号公報
【発明の開示】
【発明が解決しようとする課題】
【０００９】
本発明の主たる目的は、新規な骨格の機能材料およびその製造法を提供することにある。さらには、該機能材料の有機ＥＬ素子用材料および有機ＥＬ素子への応用に関する。
【課題を解決するための手段】
【００１０】
本発明者らは、上記の問題点を考慮し解決すべく鋭意研究を重ねた結果、本発明に至った。
【００１１】
すなわち本発明は、下記一般式(１)で表される化合物に関する。
【００１２】
一般式（１）
【化１】
2007277221.tif 000002
【００１３】
[式中、Ｒ1は水素原子、置換基を有してもよいアルキル基、または置換基を有してもよいアシル基を表す。
Ｒ2、Ｒ3、Ｒ5、Ｒ6、Ｒ7、Ｒ8、Ｒ9、Ｒ10は、互いに独立に、水素原子、置換基を有してもよいアルキル基、フェニル基、ハロゲン原子、シアノ基、置換基を有してもよいアルキルオキシ基、または−ＮＲ12Ｒ13である。ただし、Ｒ12とＲ13は、互いに独立に、水素原子、または置換基を有してもよいアルキル基であり、互いに結合して環を形成してもよい。
Ｒ4は、水素原子、置換基を有してもよいアルキル基、置換基を有してもよいアシル基、または−Ｓ（Ｏ）ｎＲ14を表す。ただし、ｎは０から３であり、Ｒ14は、水素原子、置換基を有してもよいアルキル基、置換基を有してもよいアリール基、ハロゲン原子、または−ＮＲ16Ｒ17である。Ｒ16とＲ17は、互いに独立に、水素原子、または置換基を有してもよいアルキル基であり、互いに結合して環を形成してもよい。
Ｒ11は、水素原子、ハロゲン原子、ニトロ基、シアノ基、水酸基、置換基を有してもよいアルキルオキシ基、置換基を有してもよいアリールオキシ基、−Ｓ（Ｏ）ｍＲ18、−ＮＲ19Ｒ20、または−Ｎ2+（カウンターアニオンとしてハロゲンイオン、ＢＦ4-、ＰＦ6-、ＨＳＯ4-を有するか、または一般式（１）で表される化合物２分子に対し１つのＳＯ42-を有する）である。ただし、ｍは０から３であり、Ｒ18は、水素原子、置換基を有してもよいアルキル基、置換基を有してもよいアリール基、またはハロゲン原子である。さらに、Ｒ19とＲ20は、互いに独立に、水素原子、または置換基を有してもよいアルキル基であり、互いに結合して環を形成してもよい。]
【００１４】
また、本発明は、下記一般式(２)で表される化合物に関する。
【００１５】
一般式（２）
【化２】
2007277221.tif 000003
【００１６】
[式中、Ｒ1は水素原子、アルキル基、またはアシル基を表す。
Ｒ2、Ｒ3、Ｒ5、Ｒ6、Ｒ7、Ｒ8、Ｒ9、Ｒ10は、互いに独立に、水素原子、アルキル基、フェニル基、ハロゲン原子、シアノ基、アルキルオキシ基、または−ＮＲ12Ｒ13である。ただし、Ｒ12とＲ13は、互いに独立に、水素原子、またはアルキル基であり、互いに結合して環を形成してもよい。
Ｒ4は、水素原子、アルキル基、アシル基、または−Ｓ（Ｏ）ｎＲ14を表す。ただし、ｎは０から３であり、Ｒ14は、水素原子、アルキル基、アリール基、ハロゲン原子、または−ＮＲ16Ｒ17である。Ｒ16とＲ17は、互いに独立に、水素原子、または置換基を有してもよいアルキル基であり、互いに結合して環を形成してもよい。
Ｒ11は、水素原子、ハロゲン原子、ニトロ基、シアノ基、水酸基、アルキルオキシ基、アリールオキシ基、−Ｓ（Ｏ）ｍＲ18、−ＮＲ19Ｒ20、または−Ｎ2+（カウンターアニオンとしてハロゲンイオンを有する）である。ただし、ｍは０から３であり、Ｒ18は、水素原子、アルキル基、アリール基、またはハロゲン原子である。さらに、Ｒ19とＲ20は、互いに独立に、水素原子、またはアルキル基であり、互いに結合して環を形成してもよい。]
【００１７】
また、本発明は、Ｒ1が、水素原子である上記化合物に関する。
【００１８】
また、本発明は、Ｒ4が、−ＳＯ2Ｒ21である上記化合物に関する。
【００１９】
[ただし、Ｒ21はハロゲン原子または−ＮＲ22Ｒ23である。Ｒ22とＲ23は、互いに独立に水素原子、炭素数が１から１２のアルキル基であり、その炭素原子は１、２または３つの窒素原子または酸素原子に置換されていてもいい。]
また、本発明は、Ｒ11が、−ＮＲ24Ｒ25である上記化合物に関する。
[ただし、Ｒ24とＲ25は互いに独立に水素原子または炭素数が１から１２のアルキル基である。]
【００２０】
また、本発明は、Ｒ1が、水素原子であり、Ｒ4が、−ＳＯ2Ｒ21であり、Ｒ11が、−ＮＲ24Ｒ25である上記化合物に関する。
【００２１】
また、本発明は、Ｒ2、Ｒ3、Ｒ5、Ｒ6、Ｒ7、Ｒ8、Ｒ9、Ｒ10が、水素原子である上記化合物に関する。
【００２２】
また、本発明は、ジケトピロロピロールとクロロスルホン酸とを反応させてなる上記化合物の製造法に関する。
【発明の効果】
【００２３】
本発明の新規な骨格の機能材料およびその製造法を提供することにより、該機能材料のさまざまな用途への展開が可能となった。その一例として、エレクトロルミネッセンス素子用材料への応用について開示することができた。また、この材料を用いて作成した有機ＥＬ素子はフラットパネルディスプレイや平面発光体として好適に使用することができ、複写機やプリンター等の光源、液晶ディスプレイや計器類等の光源、表示板、標識灯等への応用が可能である。
【発明を実施するための最良の形態】
【００２４】
本発明の化合物は、前記一般式(１)で表されるイソインドール誘導体からなることを特徴としている。一般式(１)中、Ｒ１は水素原子、置換基を有してもよいアルキル基または置換基を有してもよいアシル基を表す。Ｒ2、Ｒ3、Ｒ5、Ｒ6、Ｒ7、Ｒ8、Ｒ9、Ｒ10は、互いに独立に、水素原子、置換基を有してもよいアルキル基、フェニル基、ハロゲン原子、シアノ基、置換基を有してもよいアルキルオキシ基、−ＮＲ12Ｒ13である。ただし、Ｒ12とＲ13は互いに独立に水素原子または置換基を有してもよいアルキル基であり、互いに結合して環を形成してもよい。Ｒ4は、水素原子、置換基を有してもよいアルキル基、置換基を有してもよいアシル基または−Ｓ（Ｏ）ｎＲ14を表す。ただし、ｎは０から３であり、Ｒ14は、水素原子、置換基を有してもよいアルキル基、置換基を有してもよいアリール基、ハロゲン原子または−ＮＲ16Ｒ17である。Ｒ16とＲ17は互いに独立に水素原子または置換基を有してもよいアルキル基であり、互いに結合して環を形成してもよい。Ｒ11は、水素原子、ハロゲン原子、ニトロ基、シアノ基、水酸基、置換基を有してもよいアルキルオキシ基、置換基を有してもよいアリールオキシ基、−Ｓ（Ｏ）ｍＲ18、−ＮＲ19Ｒ20、−Ｎ2+（カウンターアニオンとしてハロゲンイオン、ＢＦ4-、ＰＦ6-、ＨＳＯ4-を有するか、または一般式（１）で表される化合物２分子に対し１つのＳＯ42-を有する）である。ただし、ｍは０から３であり、Ｒ18は、水素原子、置換基を有してもよいアルキル基または置換基を有してもよいアリール基またはハロゲン原子である。さらに、Ｒ19とＲ20は互いに独立に水素原子または置換基を有してもよいアルキル基であり、互いに結合して環を形成してもよい。
【００２５】
アルキル基としては、炭素数１〜３０のアルキル基が好ましく、例えば、メチル基、エチル基、プロピル基、ブチル基、ヘキシル基、オクチル基、デシル基、ドデシル基、オクダデシル基、イソプロピル基、イソブチル基、sec−ブチル基、tert−ブチル基、１−エチルペンチル基、シクロペンチル基、シクロヘキシル基、トリフルオロメチル基、２−エチルヘキシル基、フェナシル基、１−ナフトイルメチル基、２−ナフトイルメチル基、４−メチルスルファニルフェナシル基、４−フェニルスルファニルフェナシル基、４−ジメチルアミノフェナシル基、４−シアノフェナシル基４−メチルフェナシル基、２−メチルフェナシル基、３−フルオロフェナシル基、３−トリフルオロメチルフェナシル基、３−ニトロフェナシル基等が挙げられる。
【００２６】
アシル基としては、炭素数２〜２０のアシル基が好ましく、例えば、アセチル基、プロパノイル基、ブタノイル基、トリフルオロメチルカルボニル基、ペンタノイル基、ベンゾイル基、１−ナフトイル基、２−ナフトイル基、４−メチルスルファニルベンゾイル基、４−フェニルスルファニルベンゾイル基、４−ジメチルアミノベンゾイル基、４−ジエチルアミノベンゾイル基、２−クロロベンゾイル基、２−メチルベンゾイル基、２−メトキシベンゾイル基、２−ブトキシベンゾイル基、３−クロロベンゾイル基、３−トリフルオロメチルベンゾイル基、３−シアノベンゾイル基、３−ニトロベンゾイル基、４−フルオロベンゾイル基、４−シアノベンゾイル基、４−メトキシベンゾイル基等が挙げられる。
【００２７】
ハロゲン原子としては、フッ素原子、塩素原子、臭素原子、ヨウ素原子が挙げられ、ハロゲンイオンとしては、前記ハロゲン原子を１価のアニオンとしたものが挙げられる。
【００２８】
アルキルオキシ基としては、炭素数１〜３０のアルキルオキシ基が好ましく、例えば、メトキシ基、エトキシ基、プロピルオキシ基、イソプロピルオキシ基、ブトキシ基、イソブトキシ基、sec−ブトキシ基、tert−ブトキシ基、ペンチルオキシ基、イソペンチルオキシ基、ヘキシルオキシキ、ヘプチルオキシ基、オクチルオキシ基、２−エチルヘキシルオキシ基、デシルオキシ基、ドデシルオキシ基、オクタデシルオキシ基、エトキシカルボニルメチル基、２−エチルヘキシルオキシカルボニルメチルオキシ基、アミノカルボニルメチルオキシ基、Ｎ，Ｎ−ジブチルアミノカルボニルメチルオキシ基、Ｎ−メチルアミノカルボニルメチルオキシ基、Ｎ−エチルアミノカルボニルメチルオキシ基、Ｎ−オクチルアミノカルボニルメチルオキシ基、Ｎ−メチル−Ｎ−ベンジルアミノカルボニルメチルオキシ基、ベンジルオキシ基、シアノメチルオキシ基等が挙げられる。
【００２９】
アリール基としては、炭素数６〜３０のアリール基が好ましく、例えば、フェニル基、ビフェニル基、１−ナフチル基、２−ナフチル基、９−アンスリル基、９−フェナントリル基、１−ピレニル基、５−ナフタセニル基、１−インデニル基、２−アズレニル基、９−フルオレニル基、ターフェニル基、クオーターフェニル基、ｏ−、ｍ−、およびｐ−トリル基、キシリル基、ｏ−、ｍ−、およびｐ−クメニル基、メシチル基、ペンタレニル基、ビナフタレニル基、ターナフタレニル基、クオーターナフタレニル基、ヘプタレニル基、ビフェニレニル基、インダセニル基、フルオランテニル基、アセナフチレニル基、アセアントリレニル基、フェナレニル基、フルオレニル基、アントリル基、ビアントラセニル基、ターアントラセニル基、クオーターアントラセニル基、アントラキノリル基、フェナントリル基、トリフェニレニル基、ピレニル基、クリセニル基、ナフタセニル基、プレイアデニル基、ピセニル基、ペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、オバレニル基等が挙げられる。
【００３０】
アリールオキシ基としては、炭素数６〜３０のアリールオキシ基が好ましく、例えば、フェニルオキシ基、１−ナフチルオキシ基、２−ナフチルオキシ基、２−クロロフェニルオキシ基、２−メチルフェニルオキシ基、２−メトキシフェニルオキシ基、２−ブトキシフェニルオキシ基、３−クロロフェニルオキシ基、３−トリフルオロメチルフェニルオキシ基、３−シアノフェニルオキシ基、３−ニトロフェニルオキシ基、４−フルオロフェニルオキシ基、４−シアノフェニルオキシ基、４−メトキシフェニルオキシ基、４−ジメチルアミノフェニルオキシ基、４−メチルスルファニルフェニルオキシ基、４−フェニルスルファニルフェニルオキシ基等が挙げられる。
【００３１】
さらに、アルキル基、アシル基、アルキルオキシ基、アリール基、およびアリールオキシ基の水素原子はさらに他の置換基で置換されていても良い。
【００３２】
そのような置換基としては、例えばフッ素原子、塩素原子、臭素原子、ヨウ素原子等のハロゲン原子、メトキシ基、エトキシ基、tert−ブトキシ基等のアルコキシ基、フェノキシ基、p−トリルオキシ基等のアリールオキシ基、メトキシカルボニル基、ブトキシカルボニル基、フェノキシカルボニル基等のアルコキシカルボニル基、アセトキシ基、プロピオニルオキシ基、ベンゾイルオキシ基等のアシルオキシ基、アセチル基、ベンゾイル基、イソブチリル基、アクリロイル基、メタクリロイル基、メトキサリル基等のアシル基、メチルスルファニル基、tert−ブチルスルファニル基等のアルキルスルファニル基、フェニルスルファニル基、p−トリルスルファニル基等のアリールスルファニル基、メチルアミノ基、シクロヘキシルアミノ基等のアルキルアミノ基、ジメチルアミノ基、ジエチルアミノ基、モルホリノ基、ピペリジノ基等のジアルキルアミノ基、フェニルアミノ基、p−トリルアミノ基等のアリールアミノ基、メチル基、エチル基、tert−ブチル基、ドデシル基等のアルキル基、フェニル基、p−トリル基、キシリル基、クメニル基、ナフチル基、アンスリル基、フェナントリル基等のアリール基、フリル基、チエニル基等の複素環基等の他、ヒドロキシ基、カルボキシ基、ホルミル基、メルカプト基、スルホ基、メシル基、p−トルエンスルホニル基、アミノ基、ニトロ基、シアノ基、トリフルオロメチル基、トリクロロメチル基、トリメチルシリル基、ホスフィニコ基、ホスホノ基、トリメチルアンモニウミル基、ジメチルスルホニウミル基、トリフェニルフェナシルホスホニウミル基等が挙げられる。
【００３３】
さらに、Ｒ12とＲ13、Ｒ19とＲ20はそれぞれ一体となって相互に結合した環状構造であってもよい。
【００３４】
以上述べた本発明の化合物の具体例を表１に示す
（ただし、Ｍｅはメチル基、Ｅｔはエチル基、Ｐｒはノルマルプロピル基、ｉ−Prは２−プロピル基、Ｂｕはブチル基、Ｈｅｘはヘキシル基、Ｔｏｌはパラトリル基、Ａｃはアセチル基、Ｂｚはベンゾイル基、Ｐｈはフェニル基を表す)。
【００３５】
表１
【表１】
2007277221.tif 000004
【００３６】
【表１】
2007277221.tif 000005
【００３７】
【表１】
2007277221.tif 000006
【００３８】
【表１】
2007277221.tif 000007
【００３９】
【表１】
2007277221.tif 000008
【００４０】
【表１】
2007277221.tif 000009
【００４１】
【表１】
2007277221.tif 000010
【００４２】
【表１】
2007277221.tif 000011
【００４３】
【表１】
2007277221.tif 000012
【００４４】
【表１】
2007277221.tif 000013
【００４５】
【表１】
2007277221.tif 000014
【００４６】
【表１】
2007277221.tif 000015
【００４７】
【表１】
2007277221.tif 000016
【００４８】
Ｒ1が水素原子である化合物は、互変異性体として下記一般式（３）に示す骨格もとりうることが出来る。
【００４９】
一般式（３）
【化３】
2007277221.tif 000017
【００５０】
また、本発明の化合物は有機ＥＬ素子用材料および有機ＥＬ素子へ応用することができ、特に発光層用の材料としての使用に適している。
【００５１】
有機ＥＬ素子は、陽極と陰極間に一層または多層の有機層を形成した素子から構成されるが、ここで、一層型有機ＥＬ素子とは、陽極と陰極との間に発光層のみからなる素子を指す。一方、多層型有機ＥＬ素子とは、発光層の他に、発光層への正孔や電子の注入を容易にしたり、発光層内での正孔と電子との再結合を円滑に行わせたりすることを目的として、正孔注入層、正孔輸送層、正孔阻止層、電子注入層などを積層させたものを指す。したがって、多層型有機ＥＬ素子の代表的な素子構成としては、（１）陽極／正孔注入層／発光層／陰極、（２）陽極／正孔注入層／正孔輸送層／発光層／陰極、（３）陽極／正孔注入層／発光層／電子注入層／陰極、（４）陽極／正孔注入層／正孔輸送層／発光層／電子注入層／陰極、（５）陽極／正孔注入層／発光層／正孔阻止層／電子注入層／陰極、（６）陽極／正孔注入層／正孔輸送層／発光層／正孔阻止層／電子注入層／陰極、（７）陽極／発光層／正孔阻止層／電子注入層／陰極、（８）陽極／発光層／電子注入層／陰極等の多層構成で積層した素子構成が考えられる。
【００５２】
ここで、正孔注入層には、発光層に対して優れた正孔注入効果を示し、かつ陽極界面との密着性と薄膜形成性に優れた正孔注入層を形成できる正孔注入材料が用いられる。また、このような材料を多層積層させ、正孔注入効果の高い材料と正孔輸送効果の高い材料とを多層積層させた場合、それぞれに用いる材料を正孔注入材料、正孔輸送材料と呼ぶことがある。そのような正孔注入材料あるいは正孔輸送材料の例としては、フタロシアニン誘導体、ナフタロシアニン誘導体、ポルフィリン誘導体、オキサジアゾール誘導体、トリアゾール誘導体、イミダゾール誘導体、イミダゾロン誘導体、イミダゾールチオン誘導体、ピラゾリン誘導体、ピラゾロン誘導体、テトラヒドロイミダゾール誘導体、オキサゾール誘導体、オキサジアゾール誘導体、ヒドラゾン誘導体、アシルヒドラゾン誘導体、スチルベン誘導体、芳香族三級アミン誘導体、ポリビニルカルバゾール誘導体、ポリシラン誘導体等があげられるが、素子作成に必要な薄膜を形成し、陽極からの正孔を注入ができて、正孔を輸送できる材料であれば、特にこれらに限定されるものではない。
【００５３】
上記材料の中でも特に好適に使用することのできる正孔注入材料あるいは正孔輸送材料としては、芳香族三級アミン誘導体およびフタロシアニン誘導体があげられる。芳香族三級アミン誘導体としては、例えば、Ｎ，Ｎ’−ジフェニル−Ｎ，Ｎ’−（３−メチルフェニル）−１，１’−ビフェニル−４，４’−ジアミン、Ｎ，Ｎ，Ｎ’，Ｎ’−（４−メチルフェニル）−１，１’−フェニル−４，４’−ジアミン、Ｎ，Ｎ，Ｎ’，Ｎ’−（４−メチルフェニル）−１，１’−ビフェニル−４，４’−ジアミン、Ｎ，Ｎ’−ジフェニル−Ｎ，Ｎ’−ジナフチル−１，１’−ビフェニル−４，４’−ジアミン、Ｎ，Ｎ’−（メチルフェニル）−Ｎ，Ｎ’−（４−ｎ−ブチルフェニル）−フェナントレン−９，１０−ジアミン、Ｎ，Ｎ−ビス（４−ジ−４−トリルアミノフェニル）−４−フェニル−シクロヘキサン、およびこれら芳香族三級アミン骨格を有するオリゴマーまたはポリマーがあげられ、これらは正孔注入材料、正孔輸送材料いずれにも好適に使用することができる。また、フタロシアニン（Ｐｃ）誘導体としては、例えば、Ｈ2Ｐｃ、ＣｕＰｃ、ＣｏＰｃ、ＮｉＰｃ、ＺｎＰｃ、ＰｄＰｃ、ＦｅＰｃ、ＭｎＰｃ、ＣｌＡｌＰｃ、ＣｌＧａＰｃ、ＣｌＩｎＰｃ、ＣｌＳｎＰｃ、Ｃｌ2ＳｉＰｃ、（ＨＯ）ＡｌＰｃ、（ＨＯ）ＧａＰｃ、ＶＯＰｃ、ＴｉＯＰｃ、ＭｏＯＰｃ、ＧａＰｃ−Ｏ−ＧａＰｃ等のフタロシアニン誘導体があげられ、これらは特に正孔注入材料に好適に使用することができる。
【００５４】
一方、電子注入層には、発光層に対して優れた電子注入効果を示し、かつ陰極界面との密着性と薄膜形成性に優れた電子注入層を形成できる電子注入材料が用いられる。そのような電子注入材料の例としては、金属錯体化合物、含窒素五員環誘導体、フルオレノン誘導体、アントラキノジメタン誘導体、ジフェノキノン誘導体、チオピランジオキシド誘導体、ペリレンテトラカルボン酸誘導体、フレオレニリデンメタン誘導体、アントロン誘導体、シロール誘導体、カルシウムアセチルアセトナート、酢酸ナトリウムなどがあげられる。また、セシウム等の金属をバソフェナントロリンにドープした無機／有機複合材料（高分子学会予稿集，第５０巻，４号，６６０頁，２００１年発行に記載）や第５０回応用物理学関連連合講演会講演予稿集、Ｎｏ．３、１４０２頁、２００３年発行記載のＢＣＰ、ＴＰＰ、Ｔ５ＭＰｙＴＺ等も電子注入材料の例としてあげられるが、素子作成に必要な薄膜を形成し、陰極からの電子を注入できて、電子を輸送できる材料であれば、特にこれらに限定されるものではない。
【００５５】
上記電子注入材料の中でも特に効果的な電子注入材料としては、金属錯体化合物または含窒素五員環誘導体があげられる。本発明に使用可能な電子注入材料の内、好ましい金属錯体化合物としては、トリス（８−ヒドロキシキノリナート）アルミニウム（Ａｌｑ３）、トリス（２−メチル−８−ヒドロキシキノリナート）アルミニウム、トリス（５−フェニル−８−ヒドロキシキノリナート）アルミニウム、ビス（８−ヒドロキシキノリナート）（１−ナフトラート）アルミニウム、ビス（８−ヒドロキシキノリナート）（２−ナフトラート）アルミニウム、ビス（８−ヒドロキシキノリナート）（フェノラート）アルミニウム、ビス（８−ヒドロキシキノリナート）（４−シアノ−１−ナフトラート）アルミニウム、ビス（４−メチル−８−ヒドロキシキノリナート）（１−ナフトラート）アルミニウム、ビス（５−メチル−８−ヒドロキシキノリナート）（２−ナフトラート）アルミニウム、ビス（５−フェニル−８−ヒドロキシキノリナート）（フェノラート）アルミニウム、ビス（５−シアノ−８−ヒドロキシキノリナート）（４−シアノ−１−ナフトラート）アルミニウム、ビス（８−ヒドロキシキノリナート）クロロアルミニウム、ビス（８−ヒドロキシキノリナート）（ｏ−クレゾラート）アルミニウム等のアルミニウム錯体化合物、トリス（８−ヒドロキシキノリナート）ガリウム、トリス（２−メチル−８−ヒドロキシキノリナート）ガリウム、トリス（２−メチル−５−フェニル−８−ヒドロキシキノリナート）ガリウム、ビス（２−メチル−８−ヒドロキシキノリナート）（１−ナフトラート）ガリウム、ビス（２−メチル−８−ヒドロキシキノリナート）（２−ナフトラート）ガリウム、ビス（２−メチル−８−ヒドロキシキノリナート）（フェノラート）ガリウム、ビス（２−メチル−８−ヒドロキシキノリナート）（４−シアノ−１−ナフトラート）ガリウム、ビス（２、４−ジメチル−８−ヒドロキシキノリナート）（１−ナフトラート）ガリウム、ビス（２、５−ジメチル−８−ヒドロキシキノリナート）（２−ナフトラート）ガリウム、ビス（２−メチル−５−フェニル−８−ヒドロキシキノリナート）（フェノラート）ガリウム、ビス（２−メチル−５−シアノ−８−ヒドロキシキノリナート）（４−シアノ−１−ナフトラート）ガリウム、ビス（２−メチル−８−ヒドロキシキノリナート）クロロガリウム、ビス（２−メチル−８−ヒドロキシキノリナート）（ｏ−クレゾラート）ガリウム等のガリウム錯体化合物の他、８−ヒドロキシキノリナートリチウム、ビス（８−ヒドロキシキノリナート）銅、ビス（８−ヒドロキシキノリナート）マンガン、ビス（１０−ヒドロキシベンゾ［ｈ］キノリナート）ベリリウム、ビス（８−ヒドロキシキノリナート）亜鉛、ビス（１０−ヒドロキシベンゾ［ｈ］キノリナート）亜鉛等の金属錯体化合物があげられる。
【００５６】
また、使用可能な電子注入材料の内、好ましい含窒素五員環誘導体としては、オキサゾール誘導体、チアゾール誘導体、オキサジアゾール誘導体、チアジアゾール誘導体、トリアゾール誘導体があげられ、具体的には、２，５−ビス（１−フェニル）−１，３，４−オキサゾール、２，５−ビス（１−フェニル）−１，３，４−チアゾール、２，５−ビス（１−フェニル）−１，３，４−オキサジアゾール、２−（４’−ｔｅｒｔ−ブチルフェニル）−５−(４”−ビフェニル)１，３，４−オキサジアゾール、２，５−ビス（１−ナフチル）−１，３，４−オキサジアゾール、１，４−ビス［２−(５ −フェニルオキサジアゾリル)］ベンゼン、１，４−ビス［２−(５−フェニルオキサジアゾリル)−４−ｔｅｒｔ−ブチルベンゼン］、２−（４’−ｔｅｒｔ− ブチルフェニル）−５−(４”−ビフェニル)−１，３，４−チアジアゾール、２，５−ビス（１−ナフチル）−１，３，４−チアジアゾール、１，４−ビス［２−(５−フェニルチアジアゾリル)］ベンゼン、２−（４’−ｔｅｒｔ−ブチルフェニル）−５−(４”−ビフェニル)−１，３，４−トリアゾール、２，５−ビス（１−ナフチル）−１，３，４−トリアゾール、１，４−ビス［２−(５−フェニルトリアゾリル)］ベンゼン等があげられる。
【００５７】
さらに、正孔阻止層には、発光層を経由した正孔が電子注入層に達するのを防ぎ、薄膜形成性に優れた層を形成できる正孔阻止材料が用いられる。そのような正孔阻止材料の例としては、ビス（８−ヒドロキシキノリナート）（４−フェニルフェノラート）アルミニウム等のアルミニウム錯体化合物や、ビス（２−メチル−８−ヒドロキシキノリナート）（４−フェニルフェノラート）ガリウム等のガリウム錯体化合物、２，９−ジメチル−４，７−ジフェニル−１，１０−フェナントロリン（ＢＣＰ）等の含窒素縮合芳香族化合物があげられる。
【００５８】
また、本発明の化合物を有機ＥＬ素子用材料として発光層に使用する場合、他のホスト材料やドーパントを含有していても構わない。この場合、ドーパントの濃度はホスト材料に対して０．００１〜３０重量％の範囲で含有されることが好ましく、０．０１〜１０重量％の範囲で含有されることがより好ましく、０．１〜５重量％の範囲で含有されることがさらに好ましい。
【００５９】
本発明の化合物を発光層に用いた有機ＥＬ素子における発光層中には、本発明の化合物の他に、必要に応じて、他の発光材料やドーピング材料のみならず、先に述べた正孔注入材料や電子注入材料を二種類以上組み合わせて使用することもできる。また、正孔注入層、発光層、電子注入層は、それぞれ二層以上の層構成により形成されても良い。
【００６０】
さらに、有機ＥＬ素子の陽極に使用される材料は、炭素、アルミニウム、バナジウム、鉄、コバルト、ニッケル、タングステン、銀、金、白金、パラジウム等の金属およびそれらの合金、酸化亜鉛、酸化錫、酸化インジウム、酸化錫インジウム（ＩＴＯ）等の導電性金属酸化物、ポリチオフェン、ポリピロール、ポリアニリン等の導電性ポリマー等があげられる。特に有機ＥＬ素子の陽極に使用される導電性材料としては、できるだけ抵抗値の低いものが好ましく、ＩＴＯガラス、ＮＥＳＡガラスが好適に使用される。
【００６１】
また、有機ＥＬ素子の陰極に使用される材料は、電子を効率よく有機ＥＬ素子に注入できる材料であれば特に限定されないが、一般に、白金、金、銀、銅、鉄、錫、亜鉛、アルミニウム、インジウム、クロム、リチウム、ナトリウム、カリウム、カルシウム、マグネシウムおよびこれらの合金があげられる。ここで、合金としては、マグネシウム／銀、マグネシウム／インジウム、リチウム／アルミニウム等が代表例としてあげられるが、リチウム、ナトリウム、カリウム、カルシウム、マグネシウムなどの低仕事関数金属を含む合金が好ましい。また、フッ化リチウムのような無機塩を上記低仕事関数金属の替わりに使用することも可能である。また、これら陰極の作成方法としては、抵抗加熱、電子線ピーム照射、スパッタリング、イオンプレーティング、コーティングなどの業界公知の方法で作成することができる。以上述べた陽極および陰極は、必要に応じて二層以上の層構成により形成されていても良い。
【００６２】
有機ＥＬ素子からの発光を効率よく取り出すためには、発光を取り出す面の基板の材質が充分透明であることが望ましく、具体的には素子からの発光の発光波長領域における透過率が５０％以上、好ましくは９０％以上であることが望ましい。これら基板は、機械的、熱的強度を有し、透明であれば特に限定されるものではないが、例えば、ガラスの他、ポリエチレン、ポリエーテルスルホン、ポリプロピレン等の透明性ポリマーが推奨される。
【００６３】
また、有機ＥＬ素子の各層の形成方法としては、真空蒸着、電子線ピーム照射、スパッタリング、プラズマ、イオンプレーティング等の乾式成膜法、もしくはスピンコーティング、ディッピング、フローコーティング等の湿式成膜法のいずれかの方法を適用することができる。各層の膜厚は特に限定されるものではないが、膜厚が厚すぎると一定の光出力を得るために大きな印加電圧が必要となり効率が悪くなり、逆に膜厚が薄すぎるとピンホール等が発生し、電界を印加しても充分な発光輝度が得にくくなる。したがって、各層の膜厚は、１ｎｍから１μｍの範囲が適しているが、１０ｎｍから０．２μｍの範囲がより好ましい。
【００６４】
また、有機ＥＬ素子の温度、湿度、雰囲気等に対する安定性向上のために、素子の表面に保護層を設けたり、樹脂等により素子全体を被覆や封止を施したりしても良い。特に素子全体を被覆や封止する際には、光によって硬化する光硬化性樹脂が好適に使用される。
【００６５】
以上述べたように、本発明の化合物を有機ＥＬ素子用材料として用いた有機ＥＬ素子は、低い駆動電圧で高い色純度と輝度を示す赤色発光を得ることが可能である。故に、本有機ＥＬ素子は、壁掛けテレビ等のフラットパネルディスプレイや平面発光体として、さらには、複写機やプリンター等の光源、液晶ディスプレイや計器類等の光源、表示板、標識灯等への応用が考えられる。
【実施例】
【００６６】
以下、実施例、実施例を示して本発明を詳細に説明するが、本発明は下記のみに限定されるものではない。％は、特に断らない限り、重量％を示す。
【００６７】
実施例１
化合物(１)の合成
氷冷下、下に示す化合物（Ｉ）５０ｇに四塩化炭素１０００ｍＬを加えた。クロロスルホン酸２００ｇを２時間かけて滴下した後、５５℃で１時間攪拌する。そこに、塩化チオニル７５ｇを滴下し、さらに２時間攪拌した。室温まで冷却した後、氷５００ｇにあけ、有機層を分離した。再沈殿により、化合物（１）を４０ｇ得た。今後の反応において、特に問題のない限り、室温まで冷却した反応混合物の四塩化炭素溶液を次の反応に用いることができる。
【００６８】
化合物（Ｉ）
【化４】
2007277221.tif 000018
【００６９】
実施例２
化合物（２）の合成
化合物（１）５．２１ｇを、ＴＨＦ５０ｍＬと蒸留水２００ｍＬの混合溶媒中、８０℃で５時間攪拌した。反応液を室温に冷却した後、ろ過することにより化合物（２）を４．３３ｇ得た。同定は、1Ｈ−ＮＭＲおよびＭＡＬＤＩ−ＴＯＦＭＳで行った。
【００７０】
実施例３
化合物（３）の合成
オートクレーブ中、化合物（２）１０．４ｇと希硫酸２００ｍＬとを１５０℃で３時間加熱した。反応液を、氷５００ｇ中にあけ、ろ過することにより化合物（３）を９．７８ｇ得た。同定は、1Ｈ−ＮＭＲ、ＭＡＬＤＩ−ＴＯＦＭＳおよび単結晶Ｘ線構造解析で行った。単結晶Ｘ線構造解析から得られたＯＲＴＥＰ図を図１に示す。
【００７１】
実施例４
化合物（３５）の合成
化合物（３）１１．２ｇをジメチルスルホキシド４０ｍＬ中に溶解させ、トリエチルアミンを１７．１ｍＬ加え、攪拌した。ビス（２−ブロモエチル）エーテル６．７ｍＬをジメチルスルホキシド３０ｍＬに溶解させたものを、室温にて１５分かけて滴下した。室温で７２時間攪拌した後、酢酸エチルで抽出し、化合物（３５）を１０．５ｇ得た。同定は、1Ｈ−ＮＭＲ、13Ｃ−ＮＭＲおよびＭＡＬＤＩ−ＴＯＦＭＳで行った。
【００７２】
実施例５
化合物（４９）の合成
化合物（３）２８．２ｇとリン酸トリメチル１４．８ｇとを混合し、１５０℃で４５分攪拌した。反応液を室温まで冷却した。そこに、水酸化ナトリウム水溶液（水酸化ナトリウム２０ｇを蒸留水１００ｍＬに溶解させたもの）を加え、室温で激しく攪拌した。徐々に発熱がはじまるので、反応液の温度が、５０℃を超えないように冷却する。３時間攪拌した後、反応混合物をクロロホルムで抽出し、カラムクロマトグラフィーにより化合物（４９）を１２．９ｇ得た。同定は、1Ｈ−ＮＭＲおよびＭＡＬＤＩ−ＴＯＦＭＳで行った。
【００７３】
実施例６
化合物（７）の合成
化合物（３）１１．５ｇに氷２５０ｇを加え、濃塩酸５０ｍＬを徐々に加えた。反応液の温度が５℃以下になるように保ちながら、亜硝酸ナトリウム３．３ｇの水溶液２０ｍＬを３０分かけて滴下した。氷冷下で３時間攪拌した後、析出分を低温ですばやくろ過することにより化合物（７）を得た。これ以降、化合物（７）を用いる合成反応は、このサンプルを低温化で速やかに次の反応に用いた。
【００７４】
実施例７
化合物（８）の合成
化合物（３）４８ｇから、実施例６に従って準備した化合物（７）をトルエン３０ｍＬに溶解させ、シアン化銅（Ｉ）１５．４ｇを加え氷冷下で１時間攪拌した。徐々に昇温し、室温でさらに５時間攪拌した。反応混合物をメタノールにて再沈殿することにより、化合物（８）を３０ｇ得た。同定は、1Ｈ−ＮＭＲ、13Ｃ−ＮＭＲおよびＭＡＬＤＩ−ＴＯＦＭＳで行った。
【００７５】
実施例８
化合物（９）の合成
化合物（３）５．２ｇから、実施例６に従って準備した化合物（７）を氷冷下でトルエンに溶解させ、テトラフルオロホウ酸（純度約４２％）４．１ｇを徐々に加えた。氷冷下で２時間攪拌した後、ガスの発生がなくなるまで加熱攪拌した。反応混合物を、酢酸エチルで抽出することにより、化合物（９）を２．１ｇ得た。同定は、1Ｈ−ＮＭＲおよびＭＡＬＤＩ−ＴＯＦＭＳで行った。
【００７６】
実施例９
化合物（１１）の合成
臭化銅（Ｉ）７．８ｇをＨＢｒ４８％水溶液３０ｍＬ中で攪拌する。そこに、化合物（３）１５．９ｇから、実施例（６）に従って準備した化合物（７）を加え氷冷下で１時間攪拌した。徐々に昇温し、室温で２時間反応させたのち、５０℃で２時間反応させた。反応混合物を、酢酸エチルで抽出することにより、化合物（１１）を８．３ｇ得た。同定は、1Ｈ−ＮＭＲおよびＭＡＬＤＩ−ＴＯＦＭＳで行った。
【００７７】
実施例１０
化合物（１２）の合成
化合物（３）６．０ｇから、実施例６に従って準備した化合物（７）の水溶液に、ヨウ化カリウム３．５８ｇを加え１２時間室温で攪拌する。反応混合物を、酢酸エチルで抽出することにより、化合物（１２）を５．８ｇ得た。同定は、1Ｈ−ＮＭＲおよびＭＡＬＤＩ−ＴＯＦＭＳで行った。
【００７８】
実施例１１
化合物（５１）の合成
化合物（３）３．８ｇから、実施例６に従って準備した化合物（７）の水溶液を、４０℃で２４時間攪拌した。析出分をろ過することにより、化合物（５１）を２．９ｇ得た。同定は、1Ｈ−ＮＭＲおよびＭＡＬＤＩ−ＴＯＦＭＳで行った。
【００７９】
実施例１２
化合物（１４）の合成
化合物（３）２．２ｇから、実施例６に従って準備した化合物（７）に、１−ヘキサノール１０ｍＬを加え、室温で４時間、４０℃で６時間攪拌した。反応混合物を、酢酸エチルで抽出することにより、化合物（１４）を１．１ｇ得た。同定は、1Ｈ−ＮＭＲおよびＭＡＬＤＩ−ＴＯＦＭＳで行った。
【００８０】
実施例１３
化合物（１５）の合成
化合物（３）２．６ｇから、実施例６に従って準備した化合物（７）の水溶液に、次亜リン酸溶液を３０ｍＬ加え、氷冷下で１０時間攪拌した。析出物をろ過することにより、化合物（１５）を１．９ｇ得た。同定は、1Ｈ−ＮＭＲ、13Ｃ−ＮＭＲおよびＭＡＬＤＩ−ＴＯＦＭＳで行った。
【００８１】
実施例１４
化合物（１６）の合成
１−ヘキサノール１０ｍＬのかわりに、１５％メチルメルカプタンナトリウム水溶液１５ｍＬ用いること以外は実施例１２と同様にして、化合物（１６）を１．８ｇ得た。同定は、1Ｈ−ＮＭＲ、13Ｃ−ＮＭＲおよびＭＡＬＤＩ−ＴＯＦＭＳで行った。
【００８２】
実施例１５
化合物（１７）の合成
化合物（１６）４．６ｇを氷酢酸３０ｍＬ中に加え、３０％過酸化水素水６ｍＬを氷冷下で滴下する。滴下終了後、速やかに室温まで昇温し、１０時間攪拌した。反応混合物を、酢酸エチルで抽出することにより、化合物（１７）を１．１ｇ得た。同定は、1Ｈ−ＮＭＲおよびＭＡＬＤＩ−ＴＯＦＭＳで行った。
【００８３】
実施例１６
化合物（４６）の合成
化合物（１６）４．４ｇをジクロロメタン２００ｍＬ中に溶解し、−７８℃に冷却する。そこに、ＭＣＰＢＡ２．４ｇのジクロロメタン２０ｍＬ溶液を２０分かけて滴下し、１時間攪拌した。室温に昇温後、５時間攪拌し、酢酸エチルで抽出することにより、化合物（４６）を３．６ｇ得た。同定は、1Ｈ−ＮＭＲおよびＭＡＬＤＩ−ＴＯＦＭＳで行った。
【００８４】
実施例１７
化合物（７４）の合成
メチルメルカプタンナトリウム水溶液の代わりに、トルエンチオールを用いたこと以外は、実施例１４と同様にして、化合物（７４）を得た。同定は、1Ｈ−ＮＭＲおよびＭＡＬＤＩ−ＴＯＦＭＳで行った。
【００８５】
実施例１８
化合物（２０）の合成
実施例１５と同様にして、化合物（２０）を得た。同定は、1Ｈ−ＮＭＲおよびＭＡＬＤＩ−ＴＯＦＭＳで行った。
【００８６】
実施例１９
化合物（２１）の合成
実施例１６と同様にして、化合物（２１）を得た。同定は、1Ｈ−ＮＭＲおよびＭＡＬＤＩ−ＴＯＦＭＳで行った。
【００８７】
実施例２０
化合物（２２）の合成
シアン化銅のかわりに、亜硝酸ナトリウムを用いたこと以外は実施例７と同様にして化合物（２２）を得た。同定は、1１Ｈ−ＮＭＲ、13Ｃ−ＮＭＲ、ＦＴ−ＩＲおよびＭＡＬＤＩ−ＴＯＦＭＳで行った。
【００８８】
実施例２１
化合物（４２）の合成
化合物（１）５．２ｇをＴＨＦ３０ｍＬに溶解させ、氷冷下で攪拌する。水素化ホウ素ナトリウム４．０ｇを少量ずつ加え、氷冷下で３時間攪拌した。室温に昇温後、さらに３時間攪拌した。反応混合液を、酢酸エチルで抽出することにより、化合物（４２）を１．３ｇ得た。同定は、1Ｈ−ＮＭＲ、13Ｃ−ＮＭＲ、ＦＴ−ＩＲおよびＭＡＬＤＩ−ＴＯＦＭＳで行った。
【００８９】
実施例２２
化合物（１３２）の合成
化合物（Ｉ）１．３ｇから、実施例１に従って準備した化合物（１）のＴＨＦ溶液に、アジ化ナトリウム０．２５ｇの水溶液１０ｍＬを氷冷下で１０分かけて滴下した。室温に昇温した後、１８時間激しく攪拌し、析出物をろ過することにより、化合物（２９）を１．０ｇ得た。同定は、1Ｈ−ＮＭＲ、ＦＴ−ＩＲおよびＭＡＬＤＩ−ＴＯＦＭＳで行った。
【００９０】
実施例２３
化合物（５７）の合成
化合物（Ｉ）２．８ｇから、実施例１に従って準備した化合物（１）のＴＨＦ溶液に、ヒドラジン一水和物１．７３ｇの水溶液５ｍＬを氷冷下で滴下し、４時間激しく攪拌した。酢酸エチルで抽出し、再沈殿することにより、化合物（５７）を２．０ｇ得た。同定は、1Ｈ−ＮＭＲ、ＦＴ−ＩＲおよびＭＡＬＤＩ−ＴＯＦＭＳで行った。
【００９１】
実施例２４
化合物（３６）の合成
化合物（Ｉ）５．８ｇから、実施例１に従って準備した化合物（１）の四塩化炭素溶液に、ジエチルアミン３．０ｇのＴＨＦ８ｍＬ溶液を氷冷下で３０分かけて滴下する。４０℃に昇温した後、さらに１時間攪拌し、再沈殿することにより、化合物（３６）を２．０ｇ得た。同定は、1Ｈ−ＮＭＲおよびＭＡＬＤＩ−ＴＯＦＭＳで行った。
【００９２】
実施例２５
化合物（５６）の合成
ジエチルアミンのかわりに、Ｎ，Ｎ−ジメチル−１，３−プロパンジアミンを用いたこと以外は、実施例２４と同様にして化合物（５６）を得た。同定は、1Ｈ−ＮＭＲ、13Ｃ−ＮＭＲ、ＦＴ−ＩＲおよびＭＡＬＤＩ−ＴＯＦＭＳで行った。
【００９３】
実施例２６
化合物（５０）の合成
ジエチルアミンのかわりに、メタノールを用いたこと以外は、実施例２４と同様にして化合物（５０）を得た。同定は、1Ｈ−ＮＭＲ、13Ｃ−ＮＭＲ、ＦＴ−ＩＲおよびＭＡＬＤＩ−ＴＯＦＭＳで行った。
【００９４】
実施例２７〜実施例６２
ジエチルアミンのかわりに、表２に示すアミンを用いたこと以外は、実施例２４と同様にして化合物（９４）〜化合物（１２９）を得た。同定は、1Ｈ−ＮＭＲおよびＭＡＬＤＩ−ＴＯＦＭＳで行った。ただし、表中Ｍｅはメチル基、Ｅｔはエチル基、Ｐｒはノルマルプロピル基、ｉ-Prは２−プロピル基、Ｂｕはブチル基を表す）。
【００９５】
表２
【表２】
2007277221.tif 000019
【００９６】
【表２】
2007277221.tif 000020
【００９７】
実施例６３
化合物（１３）の合成
化合物（１１９）０．５ｇをＤＭＦ１０ｍＬに溶解させた。そこに、細かくすりつぶしたＮａＯＨを１．２ｇ加えた。室温で３０分攪拌した後、ヨウ化メチル５ｇを３回に分けて滴下した。３時間反応させた後、クロロホルムを用いて抽出し、再沈殿により、化合物（１３）を０．３２ｇ得た。同定は、1Ｈ−ＮＭＲ、13Ｃ−ＮＭＲ、ＦＴ−ＩＲおよびＭＡＬＤＩ−ＴＯＦＭＳで行った。
【００９８】
実施例６４
化合物（１３０）の合成
化合物（５６）を用いたこと以外、実施例６３と同様にして化合物（１３０）を得た。同定は、1Ｈ−ＮＭＲ、13Ｃ−ＮＭＲ、ＦＴ−ＩＲおよびＭＡＬＤＩ−ＴＯＦＭＳで行った。
【００９９】
実施例６５
化合物（１３１）の合成
化合物（５３）５．２ｇをピリジン１５０ｍＬに溶解させ氷冷する。３０分後、ベンゾイルクロライド２．８ｇを１５分かけて滴下する。滴下終了後、室温まで昇温し、さらに５時間攪拌した。クロロホルムを用いて抽出し、再沈殿により、化合物（１３１）を２．８ｇ得た。同定は、1Ｈ−ＮＭＲ、13Ｃ−ＮＭＲ、ＦＴ−ＩＲおよびＭＡＬＤＩ−ＴＯＦＭＳで行った。
これらの合成法を応用することにより合成した、化合物（１）から化合物（１３１）のMALDI-TOFMS測定における計算値(m/z)と実測値を表３に示す。
【０１００】
表３
【表３】
2007277221.tif 000021
【０１０１】
【表３】
2007277221.tif 000022
注１：生成物が不安定なため、N,N-ジメチルアニリンとカップリングさせ、下記化合物（II）として単離し、測定を行った。
【０１０２】
化合物（II）
【化５】
2007277221.tif 000023
【０１０３】
本発明の化合物を有機ＥＬ素子用材料として用いた有機ＥＬ素子の応用例
応用例１〜１６
洗浄したＩＴＯ電極付きガラス板上に、ＮＰＤを真空蒸着して膜厚４０ｎｍの正孔輸送層を得た。次いで、表３に示す化合物とＡｌｑ３とを５：９５（重量比）の組成比で共蒸着して膜厚４０ｎｍの発光層を得た。次いでトリスＡｌｑ３を蒸着して膜厚４０ｎｍの電子注入層を得た。さらにその上に、ＬｉＦを０．２ｎｍ蒸着した後、Ａｌを蒸着して膜厚２００ｎｍの電極を形成して有機ＥＬ素子を得た。この素子について通電試験を行い、７Ｖで駆動した時の素子の発光輝度および最大輝度を表４に示す。
【０１０４】
表４
【表４】
2007277221.tif 000024
【０１０５】
これらの応用例から、本発明の化合物はＥＬ素子用材料としても有効に機能することがわかった。
【図面の簡単な説明】
【０１０６】
【図１】図１は化合物（３）の単結晶Ｘ線構造解析から得られたＯＲＴＥＰ図である。
【図２】図２は化合物（５６）の単結晶Ｘ線構造解析から得られたＯＲＴＥＰ図である。
【図１】
2007277221.tif 000028
【図２】
2007277221.tif 000029